СФЕРИЧЕСКИЙ ПОРОХ ДЛЯ ОХОТНИЧЬЕГО ПАТРОНА 7,62×39 С ПУЛЕЙ МАССОЙ 9 г
SPHERICAL POWDER FOR HUNTING CARTRIDGE 7,62×39 WITH BULLET WITH WEIGHT OF 9 GRAMS

Изобретение относится к области получения сферических порохов (СФП) для стрелкового оружия.
В патентах США (№№2843584, 3378545) предложены способы получения СФП для стрелкового оружия, заключающиеся в измельчении мелкозерненых пироксилиновых порохов в водной среде с последующим растворением в растворителе, диспергировании порохового лака на сферические частицы и отгонке растворителя из них.
Недостатком этих способов является то, что полученный СФП не обеспечивает баллистические характеристики в охотничьем патроне 7,62×39 с пулей массой 9 г.
Наиболее близким техническим решением является сферический порох для 7,62 мм спортивно-винтовочного патрона (патент RU 2452722 С2 - прототип), включающий нитроцеллюлозу (НЦ), динитротолуол (ДНТ), дифениламин (ДФА), графит, этилацетат (ЭА) и влагу, при этом порох дополнительно содержит централит I, а НЦ содержит оксид азота 213,0…214,0 мл NO/г, при следующем соотношении компонентов, мас.%:
централит I
3,0…6,0
динитротолуол
3,0…4,5
дифениламин
0,4…0,8
этилацетат
0,5…1,2
связанный графит
0,1…0,3
влага
0,3…0,9
нитроцеллюлоза с содержанием
оксида азота 213,0…214,0 мл NO/г
остальное
Недостатком данного СФП является то, что он не обеспечивает баллистические характеристики в охотничьем патроне 7,62×39 с пулей массой 9 г как по скорости полета пули, так и по давлению пороховых газов в канале ствола оружия.
Техническим результатом изобретения является повышение стабильности баллистических характеристик по массе порохового заряда, скорости полета пули, разбросу скорости полета пуль, так и по давлению пороховых газов в канале ствола оружия для охотничьего патрона 7,62×39 с пулей массой 9 г.
3
Технический результат достигается тем, что сферический порох для охотничьего патрона 7,62×39 с пулей массой 9 г, включающий нитроцеллюлозу, дифениламин, централит, графит, этилацетат и влагу, содержит НЦ с содержанием оксида азота 212,0…214,0 мл NO/г, нитроглицерин (НГц), диаметр пороховых элементов составляет 0,65…0,95 мм, толщина горящего свода - 0,31…0,37 мм, насыпная плотность - 0,950…0,990 кг/дм, порох флегматизирован с поверхности смесью централита и динитротолуола, при следующем соотношении компонентов, мас.%:
нитроглицерин
10,5…13,5
централит
2,0…4,0
динитротолуол
1,5…3,1
дифениламин
0,3…0,7
этилацетат
0,1…0,9
связанный графит
0,1…0,3
влага
0,2…0,6
нитроцеллюлоза с содержанием
оксида азота 212,0…214,0 мл NO/г
остальное
Нитроцеллюлоза в составе СФП выполняет роль энергетической и структурирующей основы. Уменьшение содержания оксида азота менее 212,0 мл NO/г приводит к увеличению массы порохового заряда и, как следствие, к снижению скорости полета пули, а увеличение содержания оксида азота более 214,0 мл NO/г связано с технологическими трудностями и дополнительными трудозатратами при получении нитроцеллюлозы.
Нитроглицерин в составе пороха применяется в качестве энергетической добавки. Использование нитроглицерина в количестве менее 10,5 мас.% приводит к снижению энергетики пороха, что в итоге увеличивает массу порохового заряда и снижает скорость полета пули. Увеличение в составе пороха НГц более 13,5 мас.% приводит к повышению давления пороховых газов в канале ствола оружия.
Централит и динитротолуол в составе пороха выполняют роль флегматизирующей добавки, обеспечивающей прогрессивность горения порохового заряда. Уменьшение централита менее 2,0 мас.% и ДНТ менее 1,5 мас.% приводит к снижению массы порохового заряда и увеличению давления пороховых газов в канале ствола оружия, а увеличение централита более 4,0 мас.% и ДНТ более 3,1 мас.% приводит к увеличению массы порохового заряда и снижению скорости полета пули.
Дифениламин применяется в качестве стабилизатора химической стойкости. Уменьшение ДФА менее 0,3 мас.% приводит к снижению химической стойкости пороха, а увеличение ДФА более 0,7 мас.% приводит к снижению удельной теплоты сгорания.
Графит в составе СФП выполняет роль технологической добавки, которая улучшает сыпучесть пороха и снижает электростатические характеристики. Уменьшение графита менее 0,1 мас.% ухудшает сыпучесть пороха и повышает электростатические характеристики. Увеличение графита более 0,3 мас.% приводит к пылению свободного графита в процессе снаряжения патронов.
Влага и этилацетат в составе пороха выполняют роль технологических добавок. Снижение влаги менее 0,2 мас.% и ЭА менее 0,1 мас.% связано с дополнительными трудозатратами, а увеличение влаги более 0,6 мас.% и ЭА более 0,9 мас.% способствует увеличению массы порохового заряда и повышению давления пороховых газов в канале ствола оружия.
В таблице приведены характеристики разработанного состава СФП для охотничьего патрона 7,62×39 с пулей массой 9 г, выполненного в пределах граничных условий (примеры 1…3) и за пределами граничных условий (примеры 4, 5).
2
Примечание: Требования, предъявляемые для охотничьего патрона 7,62×39 с пулей массой 9 г: масса порохового заряда, г - не более 1,93, скорость полетав пули, м/с - 712…722, разница между наибольшим и наименьшим значениями скорости полета пули в баллистической группе, м/с - не более 30, давление пороховых газов, кг/см: среднее - не более 2800, наибольшее - не более 3050, наименьшее - не менее 2300.
Из приведенных результатов таблицы видно, что по разработанному авторами составу (примеры 1…3) полученный СФП для охотничьего патрона 7,62×39 с пулей массой 9 г имеет высокую насыпную плотность, заданную толщину горящего свода и диаметр пороховых элементов. Все это обеспечивает получение стабильных баллистических характеристик по массе порохового заряда, скорости полета пули, разбросу скорости полета пуль, по среднему, максимальному и минимальному давлению пороховых газов в канале ствола оружия.
За пределами граничных условий (примеры 4, 5) полученный СФП не удовлетворяет как по скорости полета пули, так и по давлению пороховых газов в канале ствола оружия.